ДВОЙНАЯ СОЛЬ В КАЧЕСТВЕ МОЩНОГО ПЕРВИЧНОГО ТЕНЗИДА ДЛЯ СОДЕРЖАЩИХ ПЕРЕРАБОТАННЫЙ ГИПС СМЕСЕЙ СУЛЬФАТА КАЛЬЦИЯ

1. Способ получения гипсовой плиты, включающий в себя следующие стадии:
а) создание пены из пенообразователя, который содержит по меньшей мере одну двойную соль альфа-сульфоновой жирной кислоты,
б) приготовление композиции, содержащей воду и гипс, и при необходимости содержащей вспомогательные средства,
в) воздействие срезывающих сил на полученную в стадии б) композицию с добавлением пены из стадии а), и
г) термическую сушку полученной композиции;
при этом гипс имеет долю переработанного гипса по меньшей мере 0,5 мас.%, в пересчете на общую долю гипса в композиции.
2. Способ по п. 1, отличающийся тем, что гипсовую плиту выбирают из группы, состоящей из гипсокартонных плит, гипсоволокнистых плит, гипсосодержащих стеновых панелей и гипсовых панелей с флисовым покрытием.
3. Способ по п. 1, отличающийся тем, что по меньшей мере одна двойная соль альфа-сульфоновой жирной кислоты представляет собой соединение формулы (I):
1
1
2
в которой R представляет собой линейный или разветвленный алкильный- или алкиленовый остаток с 6-16 С-атомами, а М и М независимо друг от друга выбраны из группы, состоящей из Н, Li, Na, K, Са/2, Mg/2, аммония и алканоламина.
1
4. Способ по п. 3, отличающийся тем, что R представляет собой насыщенный, линейный алкильный остаток с 8-16 С-атомами.
1
2
5. Способ по п. 3, отличающийся тем, что М и М представляют собой Na.
6. Способ по п. 1, отличающийся тем, что термическая сушка включает воздействие на полученную композицию температуры, равной приблизительно 150°С, в течение приблизительно одного часа.
7. Способ по п. 1, отличающийся тем, что доля переработанного гипса представляет собой содержащий силоксан переработанный гипс.
8. Гипсовая плита, полученная термической сушкой водной гипсовой композиции, содержащей:
i) по меньшей мере 40,0 мас.% гипса, и
ii) по меньшей мере 0,002 мас.% пенообразователя, который содержит по меньшей мере одну двойную соль альфа-сульфоновой жирной кислоты,
в пересчете на общую массу водной гипсовой композиции, и
при этом гипс имеет долю переработанного гипса по меньшей мере 0,5 мас.%, в пересчете на общую долю гипса в гипсовой композиции.
9. Гипсовая плита по п. 8, отличающаяся тем, что по меньшей мере одна двойная соль альфа-сульфоновой жирной кислоты представляет собой соединение формулы (I):
1
1
2
в которой R представляет собой линейный или разветвленный алкильный- или алкиленовый остаток с 6-16 С-атомами, а М и М независимо друг от друга выбраны из группы, состоящей из Н, Li, Na, K, Са/2, Mg/2, аммония и алканоламина.
10. Гипсовая плита по п. 8, отличающаяся тем, что доля переработанного гипса представляет собой содержащий силоксан переработанный гипс.